ПОЛИМЕРНЫЕ КОМПОЗИЦИИ В РАСТВОРИТЕЛЯХ С ВЫСОКОЙ ТЕМПЕРАТУРОЙ ВОСПЛАМЕНЕНИЯ, СПОСОБ ИХ ПОЛУЧЕНИЯ И ИХ ПРИМЕНЕНИЕ В КАЧЕСТВЕ ДЕПРЕССАНТНЫХ ПРИСАДОК, ПОНИЖАЮЩИХ ТЕМПЕРАТУРУ ЗАСТЫВАНИЯ СЫРЫХ НЕФТЕЙ, НЕФТЯНЫХ ТОПЛИВ ИЛИ НЕФТЕПРОДУКТОВ

1. Способ получения полимерной композиции, содержащей по меньшей мере:
• два разных растворителя, а также
• полимерный состав, который может быть получен радикальной полимеризацией по меньшей мере одного моноэтилен-ненасыщенного мономера (А) в присутствии по меньшей мере одного сополимера этилена со сложным виниловым эфиром (В), причем:
2
1
2
1
2
мономеры (А) содержат по меньшей мере 70% масс., в пересчете на количество всех мономеров (А), по меньшей мере одного алкил(мет)акрилата (А1) общей формулы HC=CR-COOR, в которой R означает водород или метильную группу и R означает неразветвленный алкильный остаток с 12-60 атомами углерода,
2
3
3
сополимеры этилена со сложным виниловым эфиром (В) содержат от 55 до 85% масс. мономерных звеньев этилена и от 15 до 45% масс. мономерных звеньев сложного винилового эфира общей формулы HC=CH-O-(O)C-R (III), в которой R означает водород или углеводородный остаток с 1-4 атомами углерода, и
количество мономеров (А) составляет от 70 до 90% масс., а количество сополимеров этилена со сложным виниловым эфиром (В) от 10 до 30% масс. соответственно в пересчете на сумму мономеров (А) и сополимеров этилена со сложным виниловым эфиром (В),
отличающийся тем, что под растворителями подразумевают по меньшей мере:
• один содержащий алифатические углеводородные группы насыщенный неполярный растворитель (L1) с температурой воспламенения ≥60°С и
• один ароматический углеводород (L2) с температурой воспламенения ≥60°С,
и способ включает по меньшей мере следующие стадии:
(I) приготовление раствора, содержащего по меньшей мере мономеры (А), а также сополимеры этилена со сложным виниловым эфиром (В) соответственно в указанных выше количествах, по меньшей мере в одном растворителе (L1), а также
(II) радикальную полимеризацию мономеров (А) в присутствии сополимеров этилена со сложным виниловым эфиром (В), осуществляемую путем добавления по меньшей мере одного термически распадающегося инициатора радикальной полимеризации к полученному на стадии (I) раствору и полимеризации при температуре по меньшей мере 50°С, причем реакционную среду до, во время и/или после полимеризации разбавляют растворителями (L2).
2. Способ по п. 1, отличающийся тем, что растворителями (L1) являются насыщенные алифатические углеводороды с температурой воспламенения ≥60°С.
3. Способ по п. 2, отличающийся тем, что стадия (I) включает по меньшей мере следующие отдельные стадии:
2
1
2
(Ia) приготовление раствора, содержащего по меньшей мере алкил(мет)акрилаты (А1) по меньшей мере в одном алифатическом углеводороде в качестве растворителя (L1), путем этерификации по меньшей мере одного спирта общей формулы R-OH (мет)акриловой кислотой HC=CR-COOH в присутствии растворителей (L1), а также
(Ib) смешивание полученного на стадии (Ia) раствора по меньшей мере с одним сополимером этилена со сложным виниловым эфиром (В), а также при необходимости с другими мономерами (А), отличающимися от алкил(мет)акрилатов (А1).
4. Способ по п. 1, отличающийся тем, что часть растворителей (L2) добавляют во время полимеризации, а часть после полимеризации.
5. Способ по п. 1, отличающийся тем, что часть растворителей (L2) добавляют до полимеризации, а часть после полимеризации.
6. Способ по п. 1, отличающийся тем, что массовое отношение растворителей L1/L2 составляет от 1:5 до 2:1.
7. Способ по п. 1, отличающийся тем, что концентрация мономеров (А) в растворителях (L1) в начале стадии (II) составляет от 50 до 85% масс..
8. Способ по п. 1, отличающийся тем, что количество растворителей (L1) и (L2) рассчитывают таким образом, чтобы суммарная концентрация всех получаемых полимеров в конце стадии (II) составляла от 35 до 55% масс. в пересчете на сумму всех компонентов раствора.
9. Способ по п. 1, отличающийся тем, что количество растворителей (L1) и (L2) рассчитывают таким образом, чтобы суммарная концентрация всех получаемых полимеров в конце стадии (II) составляла от 40 до 50% масс. в пересчете на сумму всех компонентов раствора.
w
10. Способ по п. 1, отличающийся тем, что средняя молекулярная масса M исходных сополимеров этилена со сложным виниловым эфиром составляет по меньшей мере 30000 г/моль.
11. Способ по п. 1, отличающийся тем, что сополимеры этилена со сложным виниловым эфиром (В) содержат от 55 до 75% масс. мономерных звеньев этилена и от 25 до 45% масс. мономерных звеньев сложных виниловых эфиров.
12. Способ по п. 1, отличающийся тем, что сополимеры этилена со сложным виниловым эфиром (В) содержат от 60 до 70% масс. мономерных звеньев этилена и от 30 до 40% масс. мономерных звеньев сложных виниловых эфиров.
3
13. Способ по п. 1, отличающийся тем, что R означает метильный остаток.
2
14. Способ по п. 1, отличающийся тем, что R означает неразветвленный алкильный остаток с 16-30 атомами углерода.
2
15. Способ по п. 1, отличающийся тем, что R означает неразветвленный алкильный остаток с 18-24 атомами углерода.
16. Способ по п. 1, отличающийся тем, что количество мономеров (А) составляет от 75 до 85% масс., а количество сополимеров этилена со сложным виниловым эфиром (В) от 15 до 25% масс. соответственно в пересчете на суммарное количество мономеров (А) и сополимеров этилена со сложным виниловым эфиром (В).
2
1
4
1
4
4a
4b
4c
4d
17. Способ по одному из пп. 1-16, отличающийся тем, что в качестве мономеров (А) помимо мономеров (А1) используют отличающиеся от них (мет)акрилаты (А2) общей формулы HC=CR-COOR, в которой R означает водород или метил и R означает углеводородный остаток, выбранный из группы, включающей остатки R, R, R и R, означающие:
4a
R неразветвленные алкильные остатки с 1-11 атомами углерода,
4b
R разветвленные алкильные остатки с 4-60 атомами углерода,
4c
R незамещенные или алкилзамещенные насыщенные циклические углеводородные остатки с 5-30 атомами углерода или
4d
R незамещенные или алкилзамещенные ароматические углеводородные остатки с 6-30 атомами углерода.
18. Способ по одному из пп. 1-16, отличающийся тем, что в качестве мономеров (А) используют исключительно алкил(мет)акрилаты (А1).
19. Полимерная композиция, содержащая по меньшей мере:
• два разных растворителя, а также
• полимерный состав, который может быть получен радикальной полимеризацией по меньшей мере одного моноэтиленненасыщенного мономера (А) в присутствии по меньшей мере одного сополимера этилена со сложным виниловым эфиром (В), причем:
2
1
2
1
2
мономеры (А) содержат по меньшей мере 70% масс., в пересчете на количество всех мономеров (А), по меньшей мере одного алкил(мет)акрилата (А1) общей формулы HC=CR-COOR, в которой R означает водород или метильную группу и R означает неразветвленный алкильный остаток с 12-60 атомами углерода,
2
3
3
сополимеры этилена со сложным виниловым эфиром (В) содержат от 55 до 85% масс. мономерных звеньев этилена и от 15 до 45% масс. мономерных звеньев сложного винилового эфира общей формулы HC=CH-O-(O)C-R (III), в которой R означает водород или углеводородный остаток с 1-4 атомами углерода, и
количество мономеров (А) составляет от 70 до 90% масс., а количество сополимеров этилена со сложным виниловым эфиром (В) от 10 до 30% масс. соответственно в пересчете на сумму мономеров (А) и сополимеров этилена со сложным виниловым эфиром (В),
отличающаяся тем, что под растворителями подразумевают по меньшей мере:
• один содержащий алифатические углеводородные группы насыщенный неполярный растворитель (L1) с температурой воспламенения ≥60°С и
• один ароматический углеводород (L2) с температурой воспламенения ≥60°С.
20. Композиция по п. 19, отличающаяся тем, что растворителями (L1) являются насыщенные алифатические углеводороды с температурой воспламенения ≥60°С.
21. Композиция по п. 19, отличающаяся тем, что массовое отношение растворителей L1/L2 составляет от 1:5 до 2:1.
22. Композиция по п. 19, отличающаяся тем, что суммарная концентрация всех полимеров составляет от 35 до 55% масс. в пересчете на сумму всех компонентов композиции.
23. Композиция по п. 19, отличающаяся тем, что суммарная концентрация всех полимеров составляет от 40 до 50% масс. в пересчете на сумму всех компонентов композиции.
w
24. Композиция по п. 19, отличающаяся тем, что средняя молекулярная масса M исходных сополимеров этилена со сложным виниловым эфиром (В) составляет по меньшей мере 30000 г/моль.
25. Композиция по п. 19, отличающаяся тем, что сополимеры этилена со сложным виниловым эфиром (В) содержат от 55 до 75% масс. мономерных звеньев этилена и от 25 до 45% масс. мономерных звеньев сложных виниловых эфиров.
26. Композиция по п. 19, отличающаяся тем, что сополимеры этилена со сложным виниловым эфиром (В) содержат от 60 до 70% масс. мономерных звеньев этилена и от 30 до 40% масс. мономерных звеньев сложных виниловых эфиров.
3
27. Композиция по п. 19, отличающаяся тем, что R означает метильный остаток.
2
28. Композиция по п. 19, отличающаяся тем, что R означает неразветвленный алкильный остаток с 16-30 атомами углерода.
2
29. Композиция по п. 19, отличающаяся тем, что R означает неразветвленный алкильный остаток с 18-24 атомами углерода.
30. Композиция по п. 19, отличающаяся тем, что количество мономеров (А) составляет от 75 до 85% масс., а количество сополимеров этилена со сложным виниловым эфиром (В) от 15 до 25% масс. соответственно в пересчете на суммарное количество мономеров (А) и сополимеров этилена со сложным виниловым эфиром (В).
2
1
4
1
4
4a
4b
4c
4d
31. Композиция по одному из п.п. 19-30, отличающаяся тем, что в качестве мономеров (А) помимо мономеров (А1) используют отличающиеся от них (мет)акрилаты (А2) общей формулы HC=CR-COOR, в которой R означает водород или метил и R означает углеводородный остаток, выбранный из группы, включающей остатки R, R, R и R, означающие:
4a
R неразветвленные алкильные остатки с 1-11 атомами углерода,
4b
R разветвленные алкильные остатки с 4-60 атомами углерода,
4c
R незамещенные или алкилзамещенные насыщенные циклические углеводородные остатки с 5-30 атомами углерода и
4d
R незамещенные или алкилзамещенные ароматические углеводородные остатки с 6-30 атомами углерода.
32. Композиция по одному из п.п. 19-30, отличающаяся тем, что в качестве мономеров (А) используют исключительно алкил(мет)акрилаты (А1).
33. Композиция, которая может быть получена способом по одному из п.п. 1-18.
34. Применение полимерной композиции по одному из п.п. 19-33 в качестве понижающей температуру застывания депрессантной присадки для сырой нефти, нефтяного топлива и/или нефте-продуктов, причем по меньшей мере одну композицию по одному из п.п. 19-33 добавляют к сырой нефти, нефтяному топливу и/или нефтепродуктам.
35. Применение по п. 34, отличающееся тем, что применяемая композиция дополнительно содержит по меньшей мере один диспергатор воска.
36. Применение по п. 34 или 35, отличающееся тем, что добавляемое количество полимерного состава составляет от 50 до 1500 частей на млн.част, в пересчете на нефть.
37. Применение по п. 34, отличающееся тем, что речь идет о сырой нефти, причем композицию инжектируют в трубопровод для сырой нефти.
38. Применение по п. 34, отличающееся тем, что речь идет о сырой нефти, причем композицию инжектируют в добывающую скважину.
39. Применение по п. 37 или 38, отличающееся тем, что инжектирование осуществляют на морской платформе.
40. Применение полимерной композиции по одному из пп. 19-33 для предотвращения осаждения воска на поверхностях, контактирующих с сырой нефтью, нефтяным топливом и/или нефтепродуктами, причем к сырой нефти, нефтяному топливу и/или нефтепродуктам добавляют по меньшей мере одну композицию по одному из пп. 19-33.